(57)【要約】【課題】  本発明は、繊維材料に難燃性を付与するために使用され、良好な難燃性が得られるとともに、摩擦堅牢度等の染色堅牢度と耐久性に優れた難燃加工薬剤を提供することを目的とする。【解決手段】  本発明は、繊維材料に難燃性を付与するために使用される難燃加工薬剤であって、化学式（１）で表されるリン化合物（Ａ）、スルファミン酸グアニジン（Ｂ）および水を少なくとも含有し、スルファミン酸グアニジン（Ｂ）の含有率が、リン化合物（Ａ）に対して、１〜３０重量％である、難燃加工薬剤である。【選択図】  なし【特許請求の範囲】
【請求項１】
繊維材料に難燃性を付与するために使用される難燃加工薬剤であって、下記化学式（１）で表されるリン化合物（Ａ）、スルファミン酸グアニジン（Ｂ）および水を少なくとも含有し、スルファミン酸グアニジン（Ｂ）の含有率が、リン化合物（Ａ）に対して、１〜３０重量％である、難燃加工薬剤。
【化１】
2009263827.tif 000007
（式中、Ｒ１、Ｒ２、Ｒ３、Ｒ４は同一または異なるアルキル基であり、ｘは０または１を表す。）
【請求項２】
前記繊維材料が、結晶領域の多い繊維を少なくとも含み、非結晶領域の多い繊維をさらに含むことがある繊維材料である、請求項１に記載の難燃加工薬剤。
【請求項３】
前記繊維材料が、熱溶融型繊維を少なくとも含む繊維材料である、請求項１または２に記載の難燃加工薬剤。
【請求項４】
前記難燃加工薬剤の２５℃におけるｐＨが６〜８である、請求項１〜３のいずれかに記載の難燃加工薬剤。
【請求項５】
前記繊維材料が、高分子弾性体を少なくとも含む繊維材料である、請求項１〜４のいずれかに記載の難燃加工薬剤。
【請求項６】
繊維材料に、請求項１〜５のいずれかに記載の難燃加工薬剤が処理された難燃性繊維であって、繊維材料全体に対するリン化合物（Ａ）の付着量が０．１〜２０重量％であり、スルファミン酸グアニジン（Ｂ）の付着量が０．１〜６重量％である、難燃性繊維。
【請求項７】
難燃加工薬剤を処理した繊維材料のｐＨが４〜８である、請求項６記載の難燃性繊維。
【請求項８】
繊維材料に、請求項１〜５のいずれかに記載の難燃加工薬剤を処理する工程を含む、難燃性繊維の製造方法。
【発明の詳細な説明】
【技術分野】
【０００１】
本発明は、繊維材料に難燃性を付与するために使用される難燃加工薬剤、繊維材料に該難燃加工薬剤が処理された難燃性繊維およびその製造方法に関する。
【背景技術】
【０００２】
従来、繊維材料に難燃性を付与するために、ヘキサブロモシクロドデカンなどのハロゲン系化合物を水に分散または乳化させた難燃剤が一般に使用されてきた。しかし、このようなハロゲン系化合物で処理された繊維材料は、難燃性は有するものの、燃焼によって有害なハロゲン化ガスが発生する危惧があり、環境面からも脱ハロゲン化の動きが高まっているので、使用を極力避ける傾向にある。
【０００３】
ハロゲン系化合物の代替として、有機リン化合物が使用されているが、１分子中のリン含有量が少ないため、十分な難燃性を付与することが困難である。このため、十分な難燃性を付与するために、有機リン化合物で大量に処理する必要がある。その処理量が多いために、繊維の風合低下を招いたり、染色、摩擦、耐光堅牢度を低下させる問題があった。このような問題を解決するために、難燃剤として１分子中のリン含有量の大きいリン化合物を使用することも提案されている。例えば、特許文献１のように、ある種のリン化合物からなる難燃剤がすでに知られている。しかし、このようなリン化合物を用いても耐洗濯性、耐ドライクリーニングに優れる難燃性能を有するためにこのリン化合物大量に付与する必要があり、その結果繊維の風合低下を招いたり、染色、摩擦、耐光堅牢度を低下させる問題があった。
【０００４】
特許文献２には、リン難燃剤としてある種のリン化合物とリン酸アミドを繊維材料に付与する難燃加工方法が開示されている。しかしながら、このリン化合物とリン酸アミドの難燃機構は、炭化促進による燃焼ガスの発生抑制効果および生じる炭化残渣の断熱効果による、いわゆる「炭化型」であるため、これらを溶融する繊維材料に付与した場合、燃焼により生じた炭化残渣が、着炎部分の溶融落下（ドリップ）による難燃効果を阻害し、難燃化を困難にしている問題があった。
【０００５】
特許文献３には、スルファミン酸グアニジンをセルロース系材料に付与する難燃加工方法が開示されている。しかしながら、スルファミン酸グアニジンを付与すると容易に着炎する問題があるため、もともと着火しやすいセルロース系材料に対しては難燃効果を有するが、もともと着火しにくい繊維材料では次々に着炎し燃焼が広がり、難燃性を付与するのが困難であった。
【０００６】
特許文献４には、スルファミン酸グアニジンおよび硫酸アンモニウムを、ポリエステル系繊維を主成分とする不織布に付与した難燃性不織布が開示されている。しかしながら、スルファミン酸グアニジンを大量に処理する必要があり、経時的にスルファミン酸グアニジンが結晶化することで白化し、外観を損なう問題があった。
【０００７】
【特許文献１】特開昭６０−９９１６７号公報
【特許文献２】特開２００４−３３２１８７号公報
【特許文献３】特開平９−２０２８８２号公報
【特許文献４】特開２００８−１３８５８号公報
【発明の開示】
【発明が解決しようとする課題】
【０００８】
本発明は、繊維材料に難燃性を付与するために使用され、良好な難燃性が得られるとともに、摩擦堅牢度等の染色堅牢度と耐久性に優れた難燃加工薬剤を提供することを目的とする。また、本発明は、繊維材料に良好な難燃性が付与されるとともに、摩擦堅牢度等の染色堅牢度と耐久性に優れた難燃性繊維およびその製造方法を提供することを目的とする。
【課題を解決するための手段】
【０００９】
本発明者らは、上記課題を解決するために鋭意検討した結果、繊維材料に難燃性を付与するために使用される難燃加工薬剤において、難燃成分である特定のリン化合物とスルファミン酸グアニジンを特定の比率で併用することで、難燃機構を、従来の炭化促進による燃焼ガスの発生抑制効果および生じる炭化残渣の断熱効果による、いわゆる「炭化型」から、着炎部の溶融落下（ドリップ）により燃焼を抑制する、いわゆる「ドリップ型」にすることができ、それぞれ単独で含有させた場合よりも、良好な難燃性、特にＵＬ−９４法のＶ−２あるいはＶＴＭ−２などの基準を満たす難燃性を付与することができるとともに、摩擦堅牢度等の染色堅牢度と耐久性に格段に優れた難燃性能を付与することができることを見出し、本発明に到達した。
【００１０】
すなわち、本発明は、繊維材料に難燃性を付与するために使用される難燃加工薬剤であって、下記化学式（１）で表されるリン化合物（Ａ）、スルファミン酸グアニジン（Ｂ）および水を少なくとも含有し、スルファミン酸グアニジン（Ｂ）の含有率が、リン化合物（Ａ）に対して、１〜３０重量％である。
【化１】
2009263827.tif 000002
（式中、Ｒ１、Ｒ２、Ｒ３、Ｒ４は同一または異なるアルキル基であり、ｘは０または１を表す。）
【００１１】
また、本発明の難燃加工薬剤は、前記繊維材料が結晶領域の多い繊維を少なくとも含み、非結晶領域の多い繊維をさらに含むことがある場合や、熱溶融型繊維を少なくとも含有する場合や、高分子弾性体を少なくとも含有する場合に好適である。前記難燃加工薬剤の２５℃におけるｐＨは、６〜８であることが好ましい。
【００１２】
また、本発明は、繊維材料に上記難燃加工薬剤が処理された難燃性繊維であって、繊維材料全体に対するリン化合物（Ａ）の付着量が０．１〜２０重量％であり、スルファミン酸グアニジン（Ｂ）の付着量が０．１〜６重量％である、難燃性繊維である。
本発明の難燃性繊維は、難燃加工薬剤を処理した繊維材料のｐＨが４〜８であることが好ましい。ここで、繊維材料のｐＨとは、ガラス栓付きの２００ｍＬフラスコに５０ｍＬの蒸留水を入れ、２分間静かに煮沸した後フラスコを熱源から遠ざけ、１ｃｍ×１ｃｍの断片にした５ｇの試験片（繊維材料）をフラスコに入れ、フラスコに栓をしてときどき栓を緩めてフラスコを振とうしながら３０分間放置した後、２５℃において測定されたｐＨをいう。
本発明の難燃性繊維の製造方法は、上記の難燃加工薬剤を処理する工程を含む。
【発明の効果】
【００１３】
本発明の難燃加工薬剤は、繊維材料に良好な難燃性を付与するとともに、摩擦堅牢度等の染色堅牢度と耐久性に優れる。また、本発明の難燃性繊維およびその製造方法は、繊維材料に良好な難燃性を付与できるとともに、摩擦堅牢度等の染色堅牢度と耐久性に優れる。
【発明を実施するための最良の形態】
【００１４】
本発明は、繊維材料に難燃性を付与するために使用される難燃加工薬剤であって、前記化学式（１）で表されるリン化合物（Ａ）、スルファミン酸グアニジン（Ｂ）および水を少なくとも含有し、スルファミン酸グアニジン（Ｂ）の含有率が、リン化合物（Ａ）に対して、１〜３０重量％である、難燃加工薬剤である。また、本発明は、繊維材料に難燃加工薬剤を処理した難燃性繊維、および繊維材料に難燃加工薬剤を処理する工程を含む難燃性繊維の製造方法である。以下、詳細に説明する。
【００１５】
本発明の繊維材料としては特に限定はないが、結晶領域の多い繊維（たとえば、芳香族ポリエステル、カチオン可染ポリエステル、芳香族ポリアミド、芳香族ポリイミド、ジアセテート、トリアセテート、その単量体の共重合体等）を少なくとも含む繊維材料であると、難燃加工薬剤に含まれるリン化合物（Ａ）の吸着性に優れ、耐久難燃性が向上するために好ましい。その中でも、芳香族ポリエステルやカチオン可染ポリエステルを少なくとも含む繊維材料では、リン化合物（Ａ）の吸着性に優れるため、さらに好ましい。
芳香族ポリエステルおよびカチオン可染ポリエステルとしては、たとえば、ポリエチレンテレフタレート、ポリプロピレンテレフタレート、ポリブチレンテレフタレート、ポリエチレンナフタレート、ポリブチレンナフタレート、ポリエチレンテレフタレート／イソフタレート、ポリエチレンテレフタレート／５−ソジオスルホイソフタレート等が挙げられる。
【００１６】
また、繊維材料としては、熱溶融型繊維を少なくとも含む繊維材料であると、本発明における難燃性が効果的に付与することができるため、好ましい。熱溶融型繊維としては、芳香族ポリエステル、カチオン可染ポリエステル、脂肪族ポリエステル、ポリアミド、ナイロン、ポリウレタン、アセテート、ポリエチレン、ポリプロピレン、アクリル、ビニロン、ポリイミド、ポリ乳酸などが挙げられる。その中でも、芳香族ポリエステルやカチオン可染ポリエステルを少なくとも含む繊維材料では、熱溶融性が高く、本発明における難燃性が効果的に付与することができるため、さらに好ましい。
【００１７】
繊維材料は、上記結晶領域の多い繊維と非結晶領域の多い繊維（たとえば、木綿、麻、羊毛等の天然繊維；ナイロン等）とを含む場合でもよい。
ここで、結晶領域とは、たとえば、合成繊維等の製造工程中で延伸等の物理的処理をした場合に形成されるような、繊維を構成する分子鎖が相対的に規則正しく配向した領域を意味し、非結晶領域とは、上記の説明とは逆で、繊維を構成する分子鎖が相対的に規則正しくなく、ランダムに配向した領域を意味することとする。
【００１８】
また、繊維材料には、高分子弾性体が含まれていてもよい。高分子弾性体について、特に限定はないが、例えば、ポリウレタンエラストマー、ポリウレタンウレアエラストマー、ポリエーテルエステルエラストマー、ポリエチレンエラストマー、アクリロニトリル、ブタジエンラバー、天然ゴム、ポリ塩化ビニル等が挙げられ、特にポリウレタンエラストマー、ポリウレタンウレアエラストマー、ポリエーテルエステルエラストマーが好ましい。また、高分子弾性体の形態としては、特に限定はないが、繊維、綿、糸、ロープ、紐、樹脂、フィルム、シート、膜などが挙げられ、高分子弾性体が交撚、混紡、交絡、融着、接着などにより高分子弾性体以外の繊維に付与されていてもよい。
【００１９】
繊維材料は、１種のみから構成されていてもよく、複数種から構成されていてもよい。結晶領域の多い繊維と非結晶領域の多い繊維とを含む場合、混紡、交織、交編、交撚のいずれであってもよい。繊維材料の形態には限定はなく、例えば、綿、糸、ロープ、紐、織物、編物、不織布、人工皮革等が挙げられる。人工皮革としては、例えばポリウレタンエラストマーなどの高分子弾性体が含浸などにより付与された、ポリエステル、ポリアミド、ポリアクリル、ポリオレフィンなどの極細繊維を含む織物、編物または不織布などが挙げられる。繊維材料として、その用途には限定はなく、工業用資材、工業用および家庭用繊維製品、衣服、衣料、寝具、インテリア、スポーツ用品、日用雑貨などで、例えば、座席シート、シートカバー、建築養生シート、テント、ベッド、カーテン、布団、毛布、敷布、作業服、パジャマ、リボン、ロープ、壁紙、天井クロス、カーペット、ソファ、いす張地、電化製品などが挙げられる。
【００２０】
（難燃加工薬剤）
本発明の難燃加工薬剤は、繊維材料に難燃性を付与するために使用される液状物をいう。本発明の難燃加工薬剤は、繊維材料に処理する際に使用する加工液と、この加工液を調製するために水等で希釈される薬剤の両方を含む。
【００２１】
本発明で用いるリン化合物（Ａ）は、繊維材料に付与させることによって、繊維材料の着炎および燃焼の抑制し、難燃性を向上させる成分である。しかしながら、リン化合物（Ａ）は、炭化促進による燃焼ガスの発生抑制効果および生じる炭化残渣の断熱効果による、いわゆる「炭化型」の難燃機構を有するため、リン化合物（Ａ）を単独で用いると、繊維材料の着炎および燃焼の抑制効果はあるが、特に熱溶融型の繊維を含む繊維材料の場合、溶融部が炭化し、ろうそくの芯の役割を果たす、いわゆる「ろうそく効果」により、燃焼を助長する傾向がある。そこで、スルファミン酸グアニジン（Ｂ）を特定の比率で併用することで、繊維材料の熱溶融部が着炎あるいは炭化する前に溶融落下（ドリップ）し、繊維材料の燃焼を抑制する、いわゆる「ドリップ型」の難燃機構とすることができ、特にＵＬ−９４法のＶ−２あるいはＶＴＭ−２などの基準を満たす難燃性を付与することができる。さらに染色堅牢度や耐久性に優れた難燃性能を付与することができる。
【００２２】
前記化学式（１）で表されるリン化合物（Ａ）において、式中、Ｒ１、Ｒ２、Ｒ３、Ｒ４は同一または異なるアルキル基であり、直鎖であっても分岐を有していてもよい。Ｒ１、Ｒ２、Ｒ３、Ｒ４の炭素数は１〜４が好ましく、１〜３がより好ましく、１〜２がさらに好ましい。これらのなかでも、Ｒ１、Ｒ２、Ｒ３、Ｒ４は、メチル、エチル、プロピル、イソプロピル、ｎ−ブチル、イソブチル、ｔ−ブチル基が好ましく、さらに好ましくは、Ｒ１、Ｒ２、Ｒ４はメチル、Ｒ３はエチルである。また、式中、ｘは０または１を表す。リン化合物（Ａ）は１種または２種以上を併用してもよい。このようなリン化合物（Ａ）としては、ビス［（５−エチル−２−メチル−１，３，２−ジオキサホスホリナン−５−イル）メチル］メチルホスホネート−Ｐ，Ｐ’−ジオキサイド、（５−エチル−２−メチル−１，３，２−ジオキサホスホリナン−５−イル）メチルジメチルホスホネート−Ｐ−オキサイドなどが挙げられ、特開昭６０−９９１６７号公報記載の方法により製造することができる。また、市販品を使用することもでき、例えば、Ｋ−１９Ａ（明成化学工業株式会社製）などが挙げられる。
【００２３】
本発明の難燃加工薬剤中のリン化合物（Ａ）の含有率については、特に限定はないが、難燃加工薬剤全体に対して１〜９０重量％が好ましく、５〜８０重量％がより好ましく、５〜７０重量％がさらに好ましい。リン化合物（Ａ）の含有率が１重量％未満では、十分な難燃性を発現することができない場合があるとともに、水やその他の成分が多すぎて、リン化合物（Ａ）が経時的に加水分解し、難燃加工薬剤の貯蔵、安定性、性能に問題が発生することがある。一方、リン化合物（Ａ）の含有率が９０重量％超では安定な難燃加工薬剤が得られにくいことがある。
【００２４】
また、本発明で用いるスルファミン酸グアニジン（Ｂ）は、繊維材料に付与させることによってドリップを促進させる成分であり、難燃機構を「炭化型」から「ドリップ型」にし、難燃性を向上させる成分である。詳細には、リン化合物（Ａ）は、炭化促進による燃焼ガスの発生抑制効果および生じる炭化残渣の断熱効果による、いわゆる「炭化型」の難燃機構を有するため、リン化合物（Ａ）を単独で用いると、繊維材料の着火および燃焼の抑制効果はあるが、特に熱溶融型の繊維を含む繊維材料の場合、溶融部が溶融落下（ドリップ）せず炭化し、ろうそくの芯の役割を果たす、いわゆる「ろうそく効果」により、燃焼を助長する傾向がある。そこで、スルファミン酸グアニジン（Ｂ）を特定の比率で併用することで、繊維材料の熱溶融部が着炎あるいは炭化する前に溶融落下（ドリップ）し、繊維材料の燃焼を抑制することができる。さらに、スルファミン酸グアニジン（Ｂ）は摩擦堅牢度等の染色堅牢度に優れる成分である。また、スルファミン酸グアニジン（Ｂ）は市販品を使用することができる。
【００２５】
本発明の難燃加工薬剤中のスルファミン酸グアニジン（Ｂ）の含有率については、難燃加工薬剤中のリン化合物（Ａ）に対して１〜３０重量％が好ましく、１〜２０重量％がより好ましく、２〜１５重量％がさらに好ましく、５〜１５重量％が特に好ましく、１０〜１５重量％が最も好ましい。スルファミン酸グアニジン（Ｂ）の含有率が１重量％未満では、リン化合物（Ａ）とスルファミン酸グアニジン（Ｂ）との併用による「ドリップ型」の難燃効果が発現しにくく、溶融部が炭化し、ろうそくの芯の役割を果たす、いわゆる「ろうそく効果」により、燃焼を助長する場合がある。一方、スルファミン酸グアニジン（Ｂ）の含有率が３０重量％超では繊維材料に着炎しやすくなるため、繊維材料の熱溶融部が溶融落下（ドリップ）しても、着炎部分が繊維材料に残り、燃焼が継続される場合がある。また、経時的にスルファミン酸グアニジンが結晶化することで白化し外観を損なう場合がある。
【００２６】
本発明の難燃加工薬剤は、リン化合物（Ａ）およびスルファミン酸グアニジン（Ｂ）以外に、水を必須成分として含む。本発明に使用する水としては、水道水、軟水、イオン交換水、蒸留水等のいずれでもよい。難燃加工薬剤は、リン化合物（Ａ）とスルファミン酸グアニジン（Ｂ）を除き（これ以外の他の成分を含む場合はその成分を除き）、他は水で構成される。
【００２７】
本発明の難燃加工薬剤は、リン化合物（Ａ）、スルファミン酸グアニジン（Ｂ）および水を含むものであれば、特に限定はないが、本発明の効果を損なわない範囲でこれ以外の他の成分を含んでいてもよい。
【００２８】
他の成分としては、たとえば、溶剤（メタノール、エタノール、イソプロピルアルコール、１−ブタノール、２−ブタノール、イソブタノール、ｔ−ブタノール、エチレングリコール、プロピレングリコール、メチルグリコール、エチルグリコール、ブチルグリコール、ベンジルアルコール、ソルフィット、ブチルカービトール、ポリアルキレングリコール等）、水溶性高分子（ポリビニルアルコ−ル、ポリアクリル酸エステル、メチルセルロ−ス、ヒドロキシメチルセルロ−ス、ヒドロキシエチルセルロ−ス、カルボキシメチルセルロ−ス、キサンタンガム、アラビアガム、ゼラチン、ポリビニルピロリドン、ポリエチレンオキシド、ポリアクリルアミド、ポリスチレンスルホン酸塩、ポリスチレンマレイン酸共重合体、メトキシエチレン無水マレイン酸共重合体、可溶性澱粉、カチオン化澱粉、カルボキシメチル澱粉など）、リン化合物（Ａ）を除く他の難燃剤（トリフェニルホスフェート、トリクレジルホスフェート、トリキシレニルホスフェート、クレジルフェニルホスフェート、キシレニルフェニルホスフェート、クレジルキシレニルホスフェート、フェニルオルソキセニルホスフェート、ナフチルホスフェート、アルキルジフェニルホスフェート等のリン酸エステル；レゾルシノールビス（ジフェニルホスフェート）、ビスフェノールＡビス（ジフェニルホスフェート）、レゾルシノールビス（ジキシレニルホスフェート）等の縮合リン酸エステル；ホスホン酸エステル；ホスフィン酸エステル；亜リン酸エステル；次亜リン酸エステル；ホスフィンオキシド；ホスフィン；ホスホニウム塩；リン酸エステルアミド；含塩素リン酸エステル；含塩素縮合リン酸エステル；リン含有ポリエステル樹脂；ホスファゼン；ポリリン酸アンモニウム、メラミン被覆ポリリン酸アンモニウム、メラミン樹脂被覆ポリリン酸アンモニウム、シリコーン被覆ポリリン酸アンモニウム、酸性リン酸エステルアンモニウム塩、酸性リン酸エステルグアニジン塩、リン酸メラミン、リン酸ジメラミン、ピロリン酸メラミン、ポリリン酸ジメラミン、エチレンジアミンリン酸塩、リン酸カルバメート、リン酸グアニジン、リン酸グアニル尿素等のリン酸塩系難燃剤；デカブロモジフェニルエーテル、エチレンビス（ペンタブロモジフェニル）、エチレンビス（テトラブロモフタルイミド）、トリス（トリブロモフェノキシ）トリアジン等の臭素系難燃剤等；メラミン、ジシアンジアミド、トリス（２−ヒドロキシエチル）イソシアヌレート、メラミンシアヌレート等の窒素系難燃剤；スルファミン酸アンモニウム；硫酸アンモニウム；水酸化マグネシウム；水酸化アルミニウム；ペンタエリスリトール、ジペンタエリスリトール、でんぷん、ソルビトール等の水酸基含有化合物）、界面活性剤、ｐＨ調整剤架橋剤、平滑剤、可縫性向上剤、スリップ防止剤、消臭剤、抗菌剤、濃染化剤、柔軟剤、帯電防止剤、撥水撥油剤、硬仕上げ剤、バインダー、コーティング加工剤、紫外線吸収剤、防汚剤、親水化剤等を挙げることができる。これらは１種または２種以上を含有してもよい。
【００２９】
上記他の成分の含有率については特に限定はない。溶剤は少量配合することにより、粘度の低下により作業効率、低温での安定性が向上する。しかしながら、その含有率が大きくなると、製造や貯蔵に関して問題が発生することがあるため、難燃加工薬剤全体に対して１０重量％以下が好ましく、５重量％以下がより好ましい。
【００３０】
本発明の難燃加工薬剤は、２５℃におけるｐＨが６〜８であると、経時的な繊維材料の劣化を抑制することができるとともに、金属錆の発生を抑制することができるため、好ましい。特に、繊維材料に高分子弾性体が含まれる場合には、高分子弾性体の劣化および高分子弾性体を含む繊維材料強度の劣化を抑制することができるので、好ましい。本発明の難燃加工薬剤の２５℃におけるｐＨを６〜８に調整するために、ｐＨ調整剤を用いてもよい。
【００３１】
ｐＨ調整剤としては特に限定はないが、難燃加工薬剤の２５℃におけるｐＨを６〜８に調整することのできる剤であればよい。ｐＨ調整剤としては、例えば、アンモニア、１級アミン（アルカノールアミン、Ｎ−アルキル置換アミンなど）、２級アミン（ジアルカノールアミン、Ｎ−アルキル置換アルカノールアミン、Ｎ，Ｎ’−ジアルキル置換アミンなど）、３級アミン（トリアルカノールアミン、Ｎ−アルキル置換アルカノールアミン、Ｎ，Ｎ−ジアルキル置換アルカノールアミン、Ｎ，Ｎ，Ｎ−トリアルキル置換アルカノールアミン、ポリオキシアルキレンアルキルアミンなど）、ジアミン（Ｎ，Ｎ，Ｎ’，Ｎ’−テトラキスポリオキシアルキレン置換アルキルジアミンなど）、トリアミン（ジエチレントリアミンなど）、アルカリ金属塩（水酸化ナトリウム、水酸化カリウム、リン酸水素二ナトリウム、リン酸水素二カリウム、リン酸ナトリウム、リン酸カリウム、ピロリン酸ナトリウム、トリポリリン酸ナトリウム、ヘキサメタリン酸ナトリウム、ピロリン酸カリウム、トリポリリン酸カリウム、メタリン酸カリウム、亜リン酸ナトリウム、次亜リン酸ナトリウム、乳酸ナトリウム、酢酸ナトリウム、炭酸ナトリウム、炭酸カリウム、炭酸水素ナトリウム、重炭酸ナトリウム、亜硝酸ナトリウム、ケイ酸ナトリウム、四ホウ酸ナトリウム、亜硫酸ナトリウム、ＥＤＴＡ三ナトリウム塩など）、アルカリ土類金属塩（水酸化カルシウムなど）、水酸化アルミニウム、アンモニウム塩（炭酸水素アンモニウム、リン酸水素二アンモニウムなど）、グアニジン塩（炭酸グアニジン、リン酸グアニジンなど）、酸と塩基からなる緩衝剤（リン酸二水素カリウム−リン酸水素二ナトリウム緩衝液、トリス緩衝液（トリス（ヒドロキシメチル）アミノメタン−塩酸緩衝液）、Ｇｏｏｄ緩衝液（トリス（ヒドロキシメチル）メチルグリシン、Ｎ−トリス（ヒドロキシメチル）メチル−３−アミノプロパンスルホン酸、２−（シクロヘキシルアミノ）エタンスルホン酸、３−（シクロヘキシルアミノ）プロパンスルホン酸）など）などが挙げられる。これらの中でもｐＨ調整剤としては、弱塩基性および／または緩衝作用を有するものが好ましく、例えば、リン酸水素二ナトリウム、トリポリリン酸ナトリウム、ピロリン酸ナトリウム、リン酸グアニジン、トリス（ヒドロキシメチル）アミノメタン、ケイ酸ナトリウム、四ホウ酸ナトリウム、リン酸二水素カリウム−リン酸水素二ナトリウム緩衝液、トリス（ヒドロキシメチル）アミノメタン−塩酸緩衝液（トリス緩衝液）、トリス（ヒドロキシメチル）メチルグリシン、Ｎ−トリス（ヒドロキシメチル）メチル−３−アミノプロパンスルホン酸、２−（シクロヘキシルアミノ）エタンスルホン酸などが挙げられる。これらは１種または２種以上を含有してもよい。
【００３２】
難燃加工薬剤中のｐＨ調整剤の含有率については、特に限定はないが、難燃加工薬剤の２５℃におけるｐＨが６〜８の範囲になるよう含有させればよい。また、ｐＨ調整剤の含有率は、リン化合物（Ａ）に対して３〜２０重量％であることが好ましく、３〜１５重量％であることがより好ましく、５〜１５重量％であることがさらに好ましい。
【００３３】
難燃加工薬剤の製造方法としては、特に限定なく、公知の方法を採用することができる。例えば、リン化合物（Ａ）と水に溶解したスルファミン酸グアニジン（Ｂ）を配合し、場合によりさらに水で希釈して難燃加工薬剤を調製することができる。リン化合物（Ａ）は水の存在下で経時的に加水分解する場合があるので、難燃加工薬剤は繊維材料に処理する直前に調製してもよい。
【００３４】
（難燃性繊維の製造方法および難燃性繊維）
本発明の難燃性繊維の製造方法は、繊維材料に、上記難燃加工薬剤を処理する工程（以下処理工程ということもある）を含む。
【００３５】
例えば、処理工程としては、上記難燃加工薬剤を含む浴中に繊維材料を浸漬し、処理温度８０℃以上、処理時間２〜１２０分間の条件下で行われる処理工程（以下工程ａという）や、難燃加工薬剤を繊維材料に付着させた後に、９０〜２２０℃の温度で熱処理して、リン化合物（Ａ）とスルファミン酸グアニジン（Ｂ）を繊維材料内部へ吸尽させる処理工程（以下工程ｂという）等を挙げることができる。
【００３６】
工程ａの方法としては、例えば以下が挙げられる。難燃加工薬剤またはそれを水で希釈した加工液を含む浴中に繊維材料を浸漬することで、繊維材料にリン化合物（Ａ）を付与させるとともに、繊維材料を浸漬した状態で８０℃以上（１００℃以上の場合は加圧状態下で）、２〜１２０分間熱処理を行い、耐久性を付与させる。繊維材料に処理する際の浴中のリン化合物（Ａ）の濃度は１〜３０重量％が好ましく、１〜２０重量％がより好ましく、２〜２０重量％であるとさらに好ましい。繊維材料を浸漬した状態での処理温度が８０℃以上であると繊維材料の非晶領域が弛緩または膨潤し、リン化合物（Ａ）およびスルファミン酸グアニジン（Ｂ）が付着しやすいため好ましく、９０℃〜１５０℃であるとさらに好ましい。工程ａは、例えば、液流染色機、ビーム染色機、チーズ染色機等を用いて行うことができる。
【００３７】
工程ｂの方法としては、例えば以下が挙げられる。難燃加工薬剤またはそれを水で希釈した加工液を含む浴中に繊維材料を浸漬して（または上記難燃加工薬剤またはそれを水で希釈した加工液をスプレー等により繊維材料に噴霧して）、室温でリン化合物（Ａ）およびスルファミン酸グアニジン（Ｂ）を付与させ、次いで浴中から取り出した繊維材料を９０〜２２０℃で、１０秒〜１２０分間熱処理し、乾燥させる。熱処理は乾熱処理および湿熱処理のいずれでもよい。繊維材料に処理する際の浴中のリン化合物（Ａ）の濃度は、工程ａの場合と同様である。また、場合により、耐久性を付与させるためにさらに繊維材料を熱処理して、リン化合物（Ａ）およびスルファミン酸グアニジン（Ｂ）を繊維材料内部へ吸尽させてもよい。このときの温度は、繊維材料の非晶領域が弛緩または膨張し、リン化合物（Ａ）が付着しやすいため１００〜２２０℃が好ましく、さらに好ましくは１６０℃〜２００℃である。温度が１００℃未満であると、リン化合物（Ａ）の繊維材料内部への吸尽が不十分であり、耐久難燃性が劣る場合がある。一方、温度が２２０℃超であると、繊維材料が熱劣化し強度が低下することがある。付着は、パディング法、スプレー法、コーティング法等によって行うことができる。また、熱処理の時間は、通常１０秒〜１２０分であり、乾熱処理および湿熱処理のいずれでも良い。工程ｂは、例えば、スプレー−ドライ方式、パッド−ドライ方式、スプレー−キュア方式、パッド−キュア方式、スプレー−ドライ−キュア方式、パッド−ドライ−スチーム方式、パッド−スチーム方式、パッド−ドライ−キュア方式等が挙げられる。
【００３８】
本発明の難燃性繊維の製造方法では、たとえば、少なくとも上記工程ａ、ｂのいずれかの処理工程を行うものであればよいが、同じ工程を複数回処理したり、工程ａ、ｂを組み合わせて処理したりすることによって、より高い難燃性を付与することができる。これらの中でも、リン化合物（Ａ）およびスルファミン酸グアニジン（Ｂ）を効率的に繊維材料内部へ吸尽させることができるため、工程ｂが好ましい。また、本発明のリン化合物（Ａ）とは異なる別の難燃剤を用いて別の処理工程を併用してもよい。
【００３９】
また、本発明の難燃性繊維の製造方法では、２５℃におけるｐＨが６〜８に調整された難燃加工薬剤を用いて処理工程を行うことで、経時的な繊維材料の劣化を抑制することができるとともに、金属錆の発生を抑制することができる。特に、繊維材料に高分子弾性体が含まれる場合、高分子弾性体の劣化および高分子弾性体を含む繊維材料強度の劣化が抑制することができるので好適である。
【００４０】
本発明の難燃性繊維の製造方法においては、本発明の効果を損なわない範囲で本発明のリン化合物（Ａ）とスルファミン酸グアニジン（Ｂ）以外の他の成分を付与させてもよい。他の成分としては、たとえば、リン化合物（Ａ）を除く他の難燃剤（トリフェニルホスフェート、トリクレジルホスフェート、トリキシレニルホスフェート、クレジルフェニルホスフェート、キシレニルフェニルホスフェート、クレジルキシレニルホスフェート、フェニルオルソキセニルホスフェート、ナフチルホスフェート、アルキルジフェニルホスフェート等のリン酸エステル；レゾルシノールビス（ジフェニルホスフェート）、ビスフェノールＡビス（ジフェニルホスフェート）、レゾルシノールビス（ジキシレニルホスフェート）等の縮合リン酸エステル；ホスホン酸エステル；ホスフィン酸エステル；亜リン酸エステル；次亜リン酸エステル；ホスフィンオキシド；ホスフィン；ホスホニウム塩；リン酸エステルアミド；含塩素リン酸エステル；含塩素縮合リン酸エステル；リン含有ポリエステル樹脂；ホスファゼン；ポリリン酸アンモニウム、メラミン被覆ポリリン酸アンモニウム、メラミン樹脂被覆ポリリン酸アンモニウム、シリコーン被覆ポリリン酸アンモニウム、酸性リン酸エステルアンモニウム塩、酸性リン酸エステルグアニジン塩、リン酸メラミン、リン酸ジメラミン、ピロリン酸メラミン、ポリリン酸ジメラミン、エチレンジアミンリン酸塩、リン酸カルバメート、リン酸グアニジン、リン酸グアニル尿素等のリン酸塩系難燃剤；デカブロモジフェニルエーテル、エチレンビス（ペンタブロモジフェニル）、エチレンビス（テトラブロモフタルイミド）、トリス（トリブロモフェノキシ）トリアジン等の臭素系難燃剤等；メラミン、ジシアンジアミド、トリス（２−ヒドロキシエチル）イソシアヌレート、メラミンシアヌレート等の窒素系難燃剤；スルファミン酸アンモニウム；硫酸アンモニウム；水酸化マグネシウム；水酸化アルミニウム；ペンタエリスリトール、ジペンタエリスリトール、でんぷん、ソルビトール等の水酸基含有化合物）、染料（塩基性染料、分散染料等）、キャリヤー剤（芳香族ハロゲン化合物、Ｎ−アルキルフタルイミド、芳香族カルボン酸エステル、メチルナフタレン、ジフェニル、ジフェニルエステル、ナフトールエステル、フェノールエーテル、ヒドロキシジフェニル等）、界面活性剤、ｐＨ調整剤、水溶性溶剤、架橋剤、平滑剤、可縫性向上剤、スリップ防止剤、消臭剤、抗菌剤、濃染化剤、柔軟剤、帯電防止剤、撥水撥油剤、硬仕上げ剤、バインダー、コーティング加工剤、紫外線吸収剤、防汚剤、親水化剤等を挙げることができる。これらは１種または２種以上を付与させてよい。
【００４１】
本発明の難燃性繊維は、繊維材料にリン化合物（Ａ）と、スルファミン酸グアニジン（Ｂ）が付与されていればよい。リン化合物（Ａ）の繊維材料への付着量は、繊維材料の種類や組織、繊維材料に付着する他の繊維加工剤の種類や付着量等の条件により異なるので特に限定はないが、繊維材料全体に対して好ましくは０．１〜２０重量％であり、より好ましくは０．５〜１５重量％であり、さらに好ましくは１〜１５重量％であり、特に好ましくは５〜１５重量％である。リン化合物（Ａ）の付着量が０．１重量％未満であると繊維材料に十分な難燃性を付与することができないことがある。一方、リン化合物（Ａ）の付着量が２０重量％より多いと、得られる難燃性繊維の風合が悪くなるとともに、難燃効果が飽和状態なることがある。また、スルファミン酸グアニジン（Ｂ）の繊維材料への付着量は、特に限定はなく、繊維材料全体に対して好ましくは０．１〜６重量％であり、より好ましくは０．１〜３重量％であり、さらに好ましくは０．５〜３重量％であり、特に好ましくは０．５〜２重量％である。スルファミン酸グアニジン（Ｂ）の付着量が０．１重量％未満であると繊維材料に十分な難燃性を付与することができないことがある。一方、スルファミン酸グアニジン（Ｂ）の付着量が６重量％より多いと、得られる難燃性繊維に着炎しやすくなり、繊維材料の熱溶融部が溶融落下（ドリップ）しても、着火部分が繊維材料に残り、燃焼が継続される場合がある。また、経時的にスルファミン酸グアニジンが結晶化することで白化する場合がある。
ここで、繊維材料全体に対するリン化合物（Ａ）やスルファミン酸グアニジン（Ｂ）の付着量とは、難燃加工した繊維材料のアセトン抽出物または水抽出物の量から算出された量をいう。
【００４２】
本発明の難燃性繊維は繊維材料にリン化合物（Ａ）と、スルファミン酸グアニジン（Ｂ）が付与されていればよいが、繊維材料のｐＨが４〜８の範囲であると経時的な繊維材料の劣化を抑制することができるとともに、金属錆の発生を抑制することができるため、好ましい。特に、繊維材料に高分子弾性体が含まれる場合、高分子弾性体の劣化および高分子弾性体を含む繊維材料強度の劣化が抑制することができるので好適である。
【実施例】
【００４３】
以下の実施例および比較例で本発明を詳細に説明するが、本発明はこれに限定されるものではない。
【００４４】
〔評価方法〕
（１）ＪＩＳ  Ｌ  １０９１による難燃性
難燃加工した繊維材料について、加工上がりの試料と、これを下記条件にて水洗濯またはドライクリーニングを５回した試料について、ＪＩＳ  Ｌ  １０９１  Ａ−１法（ミクロバーナー法）およびＪＩＳ  Ｌ  １０９１  Ｄ法（コイル法）の両方にて難燃性を測定した。
ミクロバーナー法では１分加熱および着炎３秒後ともに、残炎が３秒以下で、残じんが５秒以下であり、かつ炭化面積が３０ｃｍ２以下のものを「○」とし、それ以外を「×」とした。コイル法においては接炎回数が３回以上であるものを「○」とし、２回以下であるものを「×」とした。
【００４５】
＜水洗濯＞
ＪＩＳ  Ｋ  ３３７１に従って、弱アルカリ性第１種洗剤を１ｇ／Ｌ用い、浴比１：４０として、難燃加工した繊維材料を６０±２℃で１５分間水洗濯した後、４０±２℃で５分間のすすぎを３回行い、遠心脱水を２分間行い、その後、６０±５℃で熱風乾燥する処理を１回として、これを合計５回行った。
【００４６】
＜ドライクリーニング＞
難燃加工した繊維材料１ｇにつき、テトラクロロエチレン１２．６ｍＬ、チャージソープ（ノニオン界面活性剤／アニオン界面活性剤／水＝１０／１０／１（重量比））０．２６５ｇを用いて、３０±２℃で１５分間の処理を１回とし、これを合計５回行った。
【００４７】
（２）ＵＬ−９４ＶＴＭ（薄手材料垂直燃焼試験）による難燃性
難燃加工した繊維材料の加工上がりの試料について、ＵＬ−９４ＶＴＭ（薄手材料垂直燃焼試験）で規定された方法に準拠し、難燃性を評価した。これは、垂直に保持した試料の下端の中心にバーナーの炎を３秒間接炎した後の残炎時間をｔ１（秒）、残炎が消滅した時点でさらに試料の下端にバーナーの炎を３秒間接炎した後の残炎時間ｔ２（秒）とし、５枚の試料を用いてｔ１、ｔ２を５回測定した。また、５回のｔ１、ｔ２の残炎時間を合計して、残炎時間計（秒）を求めた。ただし、１２５ｍｍ標線まで残炎した場合は×とし、また、溶融落下（ドリップ）により試料の下方にある標識用の綿を発火させた場合にはｄと表記した。５回の測定結果から、ＶＴＭ−０，１，２にクラス分けした。ただし、難燃基準に達しないものは「×」とした。
【００４８】
（３）ｐＨの測定
（ａ）難燃加工薬剤（加工液）
難燃加工薬剤の２５℃におけるｐＨを、ガラス電極ｐＨ計（ｎａｖｉｈＦ−５１株式会社堀場製作所製）を用いて測定した。
（ｂ）繊維材料
ガラス栓付きの２００ｍＬフラスコに５０ｍＬの蒸留水を入れ、２分間静かに煮沸した後フラスコを熱源から遠ざけ、１ｃｍ×１ｃｍの断片にした５ｇの試験片（繊維材料）をフラスコに入れ、フラスコに栓をしてときどき栓を緩めてフラスコを振とうしながら３０分間放置した後、２５℃におけるｐＨを、ガラス電極ｐＨ計（ｎａｖｉｈＦ−５１株式会社堀場製作所製）を用いて測定した。
【００４９】
（４）摩擦堅牢度
染料を用いて染色同浴で難燃加工した繊維材料について、ＪＩＳ  Ｌ  ０８４９にて摩擦試験機II型により試験を行い、級数で評価した。級数が大きいほど摩擦堅牢性が良い。
【００５０】
（５）錆試験
難燃加工した試験片にホッチキスの芯をつけ、温度７０℃、相対湿度９５％ＲＨの環境下に４週間放置し、錆の発生の有無を調査した。
（６）付着量
難燃加工した繊維材料の加工上がりの試料から約５ｇの試験片を採り、絶乾質量を求めた後、ＪＩＳ  Ｒ  ３５０３に規定されたソックスレー抽出器に軽く入れた。付属のフラスコに１００ｍｌのアセトンを入れ、水浴上で抽出液が弱く沸騰を保つ程度（加熱は１０分間に１回、サイホン管を通じて溶剤が還流する程度）に３時間加熱した後、試料部にたまった溶液をフラスコに戻した。フラスコ内容物を５ｍｌ以下に濃縮した後、あらかじめ絶乾質量を求めたはかり瓶に戻した。抽出に用いたフラスコは、約４０℃のアセトンで洗浄し、洗液をはかりの瓶に合わせ、アセトンを揮発させた後、その残分の絶乾質量を量り、繊維材料当たりのリン化合物（Ａ）の付着量（重量％）を求めた。次に、先ほどアセトンで抽出した後の繊維材料を、ＪＩＳ  Ｒ  ３５０３に規定されたソックスレー抽出器に軽く入れた。付属のフラスコに１００ｍｌの蒸留水を入れ、油浴上で抽出液が弱く沸騰を保つ程度（加熱は１０分間に１回、サイホン管を通じて溶剤が還流する程度）に３時間加熱した後、試料部にたまった溶液をフラスコに戻した。フラスコ内容物を５ｍｌ以下に濃縮した後、あらかじめ絶乾質量を求めたはかり瓶に戻した。抽出に用いたフラスコは、約４０℃の蒸留水で洗浄し、洗液をはかりの瓶に合わせ、水を揮発させた後、その残分の絶乾質量を量り、繊維材料当たりのスルファミン酸グアニジン（Ｂ）の付着量（重量％）を求めた。ただし、アセトンまたは水で抽出した残分に、リン化合物（Ａ）またはスルファミン酸グアニジン（Ｂ）以外の成分が含まれる場合は、ＮＭＲ、液体クロマトグラフィーなどの適切な機器で、残分に含まれるリン化合物（Ａ）またはスルファミン酸グアニジン（Ｂ）の量を求め、繊維材料当たりのリン化合物（Ａ）またはスルファミン酸グアニジン（Ｂ）の付着量（重量％）を算出した。
【００５１】
（実施例１〜９）
各実施例の難燃加工薬剤（加工液）を調製して、以下に示す条件で難燃加工をそれぞれ行い、得られた繊維材料について、ｐＨ、付着量、難燃性、摩擦堅牢度、錆試験を測定した。
＜難燃加工＞
ポリエステル８０％／ポリウレタン２０％ニット（繊維材料）を、ミニカラー染色機（テクサム技研社製）を使用し、分散染料Ｋａｙａｌｏｎ  Ｐｏｌｙｅｓｔｅｒ  Ｂｌａｃｋ  ＡＬ  １６７（日本化薬株式会社製）を２％ｏｗｆ含む染色浴で、浴比１：１５、ｐＨ４．５、温度１２０℃の条件で、３０分間処理した。次いで、ソーピング剤であるマーベリンＳ−１５２０（松本油脂製薬株式会社製）１ｇ／Ｌ、ハイドロサルファイト２ｇ／Ｌ、ソーダ灰２ｇ／Ｌを含む浴で、浴比１：１５、温度８０℃の条件で、２０分間ソーピング処理を行い、水洗し、温度９０℃で６０分間乾燥させ染色布を得た。
次に、表１、２に示す配合量（重量部）の各成分を混合して、難燃加工薬剤（加工液）を得た。各実施例の難燃加工薬剤（加工液）の２５℃におけるｐＨを表１に示す。加工液にこの染色布を浸漬し、マングルで絞り（絞り率９０％）、乾燥を１１０℃で３分間行い、キュアリングを１８０℃で１分間行い、難燃性ポリエステル８０％／ポリウレタン２０％繊維を得た。得られた繊維材料について、ｐＨ、付着量、難燃性、摩擦堅牢度、錆試験を測定した。その結果を表１、２に示す。
【００５２】
【表１】
2009263827.tif 000003
【００５３】
【表２】
2009263827.tif 000004
【００５４】
（比較例１〜７）
表３、４にそれぞれ示す成分を混合して得られる難燃加工薬剤（加工液）を用いる以外は、実施例１〜９と同様にして、難燃加工をそれぞれ行った。得られた繊維材料について、ｐＨ、付着量、難燃性、摩擦堅牢度、錆試験を測定した。その結果を表３、４に示す。
なお、比較例５の難燃加工薬剤（加工液）において、アニリノジフェニルホスフェート分散液は下記のように調製した。
【００５５】
（アニリノジフェニルホスフェート分散液の調整）
アニリノジフェニルホスフェート４０重量部、ジオクチルスルホコハク酸ナトリウム３．５重量部を水２５重量部に混合した。この混合物を直径０．３ｍｍのガラスビーズを充填したミルに仕込み、上記アニリノジフェニルホスフェートの平均粒子径が０．３７μｍとなるまで粉砕処理した後、１０５℃の温度で３０分間乾燥したときの不揮発分濃度が４０重量％になるように調整して、アニリノジフェニルホスフェート分散液を得た。
【００５６】
【表３】
2009263827.tif 000005
【００５７】
【表４】
2009263827.tif 000006
【００５８】
実施例１〜９では、加工上がり（ＵＬ−９４法）において、残炎時間が小さく、ＶＴＭ−２の基準を満たす難燃性を示し、摩擦堅牢性にも優れている。また、実施例１〜５および実施例７〜９では加工上がり、水洗濯５回後、ドライクリーニング５回後いずれも非常に耐久性のある難燃性を示す。それに対して、比較例１〜７では全般に難燃性および／または摩擦堅牢度が劣っている。